"物の作製法或いは操作法が記されたマニュアル印刷物と、加熱により消色可能な可逆熱変色性材料を色材として用いた筆記具とからなるマニュアル印刷物セット。前記可逆熱変色性材料が、イ電子供与性呈色性有機化合物と、ロ電子受容性化合物と、ハ前記イ、ロの呈色反応をコントロールする反応媒体とから少なくともなる可逆熱変色性組成物を内包した、加熱により有色から無色に色変化するマイクロカプセル顔料である請求項1記載のマニュアル印刷物セット。前記マイクロカプセル顔料が、色濃度-温度曲線の関係において、発色状態から温度が上昇する過程で消色開始温度t3に達すると消色し始め、完全消色温度t4以上では完全に消色し、消色状態から温度が下降する過程で発色開始温度t2に達すると発色し始め、完全発色温度t1以下では完全に発色するヒステリシス特性を示し、温度t1は-50~0°Cの範囲にあり、温度t4が45~95°Cの範囲にある請求項2記載のマニュアル印刷物セット。前記筆記具が摩擦部材を備えてなる請求項1乃至3のいずれかに記載のマニュアル印刷物セット。前記マニュアル印刷物が料理本である請求項1記載のマニュアル印刷物セット。本発明は、前記マニュアル印刷物に書き込んだ筆跡を消去したり訂正する際、消しゴムを用いることがないため、所望の操作を行なう際に衛生性を損なったり、機器の動作に影響を与えることのないマニュアル印刷物セットを提供するものである。本発明は、物の作製法或いは操作法が記されたマニュアル印刷物と、加熱により消色可能な可逆熱変色性材料を色材として用いた筆記具とからなるマニュアル印刷物セットを要件とする。更には、前記可逆熱変色性材料が、イ電子供与性呈色性有機化合物と、ロ電子受容性化合物と、ハ前記イ、ロの呈色反応をコントロールする反応媒体とから少なくともなる可逆熱変色性組成物を内包した、加熱により有色から無色に色変化するマイクロカプセル顔料であること、前記マイクロカプセル顔料が、色濃度-温度曲線の関係において、発色状態から温度が上昇する過程で消色開始温度t3に達すると消色し始め、完全消色温度t4以上では完全に消色し、消色状態から温度が下降する過程で発色開始温度t2に達すると発色し始め、完全発色温度t1以下では完全に発色するヒステリシス特性を示し、温度t1は-30~10°Cの範囲にあり、温度t4が40~95°Cの範囲にあること、前記筆記具が摩擦部材を備えてなること、前記マニュアル印刷物が料理本であること等を要件とする。本発明は、マニュアル印刷物に書き込んだ筆跡を消去したり訂正する際、消しゴムを用いることがないため、所望の操作を行なう際に衛生性を損なったり、機器の動作に影響を与えることのない実用性に富むマニュアル印刷物セットを提供することができる。本発明のマニュアル印刷物セットは、物の作製法或いは操作法が記されたマニュアル印刷物と、加熱により消色可能な可逆熱変色性材料を色材として用いた筆記具とからなる。前記マニュアル印刷物としては、おかずやお菓子等の料理方法のレシピを記載した書籍、動物や植物の飼育方法を記載した書籍、育児や教育方法を記載した書籍、携帯電話、パソコン等の電子機器の操作方法を記載した書籍、乗物の操作方法を記載した書籍、パソコン用ソフト等の操作方法を記載した書籍等を例示できる。前記マニュアル印刷物は複数枚を綴じ合わせた冊子形態のほか、1枚のシート形態のいずれであってもよい。前記筆記具は、加熱により消色可能な可逆熱変色性材料を色材として用いる。前記色材としては、イ電子供与性呈色性有機化合物、ロ電子受容性化合物、及びハ前記両者の呈色反応の生起温度を決める反応媒体の必須三成分を少なくとも含む可逆熱変色性組成物をマイクロカプセル中に内包させた顔料が有効である。前記可逆熱変色性組成物としては、特公昭51-44706号公報、特公昭51-44707号公報、特公平1-29398号公報等に記載された、所定の温度変色点を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性ΔH=1~7°Cを有する加熱消色型加熱により消色し、冷却により発色するの可逆熱変色性組成物を適用できる図1参照。また、特公平4-17154号公報、特開平7-179777号公報、特開平7-33997号公報、特開平8-39936号公報等に記載されている大きなヒステリシス特性ΔHB=8~50°Cを示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度t1以下の低温域での発色状態、又は完全消色温度t4以上の高温域での消色状態が、特定温度域t2~t3の間の温度域実質的二相保持温度域で色彩記憶性を有する加熱消色型加熱により消色し、冷却により発色するの可逆熱変色性組成物も適用できる図2参照。前記可逆熱変色性組成物の色濃度-温度曲線におけるヒステリシス特性について説明する。図2において、縦軸に色濃度、横軸に温度が表されている。温度変化による色濃度の変化は矢印に沿って進行する。ここで、Aは完全消色状態に達する温度t4以下、完全消色温度と称すにおける濃度を示す点であり、Bは消色を開始する温度t3以下、消色開始温度と称すにおける濃度を示す点であり、Cは発色を開始する温度t2以下、発色開始温度と称すにおける濃度を示す点であり、Dは完全発色状態に達する温度t1以下、完全発色温度と称すにおける濃度を示す点である。変色温度域は前記t1とt4間の温度域であり、着色状態と消色状態のいずれかの状態を呈することができ、色濃度の差の大きい領域であるt2とt3の間の温度域が実質変色温度域である。また、線分EFの長さが変色のコントラストを示す尺度であり、線分EFの中点を通る線分HGの長さがヒステリシスの程度を示す温度幅以下、ヒステリシス幅ΔHと記すであり、このΔH値が小さいと変色前後の両状態のうち常温域では特定の一方の状態しか存在しえない。また、前記ΔH値が大きいと変色前後の各状態の保持が容易となる。前記色彩記憶性を有する可逆熱変色性組成物として具体的には、完全発色温度t1を冷凍室、寒冷地等でしか得られない温度、即ち-50~0°C、好ましくは-40~-5°C、より好ましくは-30~-10°C、且つ、完全消色温度t4を摩擦体による摩擦熱、ヘアドライヤー等身近な加熱体から得られる温度、即ち45~95°C、好ましくは50~90°C、より好ましくは60~80°Cの範囲に特定し、ΔH値を40~100°Cに特定することにより、常態日常の生活温度域で呈する色彩の保持に有効に機能させることができる。前記完全消色温度t4が45°C以上であれば、夏場のような気温の高い条件下でも変色前の状態を維持でき、また、95°C以下であれば、筆記面に形成された筆跡上を摩擦部材による数回の擦過による摩擦熱で十分に消去することができる。完全消色温度t4が95°Cを越える温度の場合、摩擦部材による擦過で得られる摩擦熱が完全消色温度に達し難くなるため、容易に消去し難くなり、擦過回数が増加したり、或いは、荷重をかけ過ぎて擦過する傾向にあるため、筆記面を傷めてしまう虞がある。また、完全発色温度t1の温度設定において、消色状態が通常の使用状態において維持されるためにはより低い温度であることが好ましく、0°C以下が好適である。更に、筆記具に充填された状態の可逆熱変色性組成物を発色状態にする必要がある。そのため、筆記具、インキ組成物、或いは、マイクロカプセル顔料を予め冷却して可逆熱変色性組成物を発色させておく必要がある。製造工程における冷却手段としては汎用の冷凍庫にて冷却することが好ましいが、冷凍庫の冷却能力を考慮すると、-50°C迄が限度である。以下に可逆熱色性組成物のイ、ロ、ハ成分について化合物を例示する。本発明のイ成分である電子供与性呈色性有機化合物としては、ジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類等が挙げられる。以下にこれらの化合物を例示する。3,3-ビスp-ジメチルアミノフェニル-6-ジメチルアミノフタリド、3-4-ジエチルアミノフェニル-3-1-エチル-2-メチルインドール-3-イルフタリド、3,3-ビス1-n-ブチル-2-メチルインドール-3-イルフタリド、3,3-ビス2-エトキシ-4-ジエチルアミノフェニル-4-アザフタリド、3-2-エトキシ-4-N-エチルアニリノフェニル-3-1-エチル-2-メチルインドール-3-イル-4-アザフタリド、3,6-ジフェニルアミノフルオラン、3,6-ジメトキシフルオラン、3,6-ジ-n-ブトキシフルオラン、2-メチル-6-N-エチル-N-p-トリルアミノフルオラン、3-クロロ-6-シクロヘキシルアミノフルオラン、2-メチル-6-シクロヘキシルアミノフルオラン、2-2-クロロアミノ-6-ジブチルアミノフルオラン、2-2-クロロアニリノ-6-ジ-n-ブチルアミノフルオラン、2-3-トリフルオロメチルアニリノ-6-ジエチルアミノフルオラン、2-N-メチルアニリノ-6-N-エチル-N-p-トリルアミノフルオラン、1,3-ジメチル-6-ジエチルアミノフルオラン、2-クロロ-3-メチル-6-ジエチルアミノフルオラン、2-アニリノ-3-メチル-6-ジエチルアミノフルオラン、2-アニリノ-3-メチル-6-ジ-n-ブチルアミノフルオラン、2-キシリジノ-3-メチル-6-ジエチルアミノフルオラン、1,2-ベンツ-6-ジエチルアミノフルオラン、1,2-ベンツ-6-N-エチル-N-イソブチルアミノフルオラン、1,2-ベンツ-6-N-エチル-N-イソアミルアミノフルオラン、2-3-メトキシ-4-ドデコキシスチリルキノリン、スピロ5H-1ベンゾピラノ2,3-dピリミジン-5,1′3′Hイソベンゾフラン-3′-オン、2-ジエチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-ジ-n-ブチルアミノ-4-メチル-スピロ5H-1ベンゾピラノ2,3-gピリミジン-5,1′3′Hイソベンゾフラン-3-オン、2-ジ-n-ブチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-N-エチル-N-i-アミルアミノ-4-メチル-スピロ5H-1ベンゾピラノ2,3-gピリミジン-5,1′3′Hイソベンゾフラン-3-オン、2-ジブチルアミノ-8-ジペンチルアミノ-4-メチル-スピロ[5H-1ベンゾピラノ2,3-gピリミジン-5,1′3′H-イソベンゾフラン]-3-オン、3-2-メトキシ-4-ジメチルアミノフェニル-3-1-ブチル-2-メチルインドール-3-イル-4,5,6,7-テトラクロロフタリド、3-2-エトキシ-4-ジエチルアミノフェニル-3-1-エチル-2-メチルインドール-3-イル-4,5,6,7-テトラクロロフタリド、3-2-エトキシ-4-ジエチルアミノフェニル-3-1-ペンチル-2-メチルインドール-3-イル-4,5,6,7-テトラクロロフタリド、4,5,6,7-テトラクロロ-3-4-ジメチルアミノ-2-メチルフェニル-3-1-エチル-2-メチル-1H-インドール-3-イル-13H-イソベンゾフラノン、3 ́,6 ́-ビスフェニル2-メチルフェニルアミノ-スピロ[イソベンゾフラン-13H,9 ́-9Hキサンテン]-3-オン、3 ́,6 ́-ビスフェニル3-メチルフェニルアミノ-スピロ[イソベンゾフラン-13H,9 ́-9Hキサンテン]-3-オン、3 ́,6 ́-ビスフェニル3-エチルフェニルアミノ-スピロ[イソベンゾフラン-13H,9 ́-9Hキサンテン]-3-オン等を挙げることができる。更には、蛍光性の黄色乃至赤色の発色を発現させるのに有効な、ピリジン系、キナゾリン系、ビスキナゾリン系化合物等を挙げることができ、4-[2,6-ビス2-エトキシフェニル-4-ピリジニル]-N,N-ジメチルベンゼンアミンを例示できる。前記ロ成分の電子受容性化合物としては、活性プロトンを有する化合物群、偽酸性化合物群酸ではないが、組成物中で酸として作用して成分イを発色させる化合物群、電子空孔を有する化合物群等がある。活性プロトンを有する化合物を例示すると、フェノール性水酸基を有する化合物としては、モノフェノール類からポリフェノール類があり、さらにその置換基としてアルキル基、アリール基、アシル基、アルコキシカルボニル基、カルボキシ基及びそのエステル又はアミド基、ハロゲン基等を有するもの、及びビス型、トリス型フェノール等、フェノール-アルデヒド縮合樹脂等を挙げることができる。又、前記フェノール性水酸基を有する化合物の金属塩であってもよい。以下に具体例を挙げる。フェノール、o-クレゾール、ターシャリーブチルカテコール、ノニルフェノール、n-オクチルフェノール、n-ドデシルフェノール、n-ステアリルフェノール、p-クロロフェノール、p-ブロモフェノール、o-フェニルフェノール、p-ヒドロキシ安息香酸n-ブチル、p-ヒドロキシ安息香酸n-オクチル、レゾルシン、没食子酸ドデシル、2,2-ビス4-ヒドロキシフェニルプロパン、4,4-ジヒドロキシジフェニルスルホン、1,1-ビス4-ヒドロキシフェニルエタン、2,2-ビス4-ヒドロキシ-3-メチルフェニルプロパン、ビス4-ヒドロキシフェニルスルフィド、1-フェニル-1,1-ビス4-ヒドロキシフェニルエタン、1,1-ビス4-ヒドロキシフェニル-3-メチルブタン、1,1-ビス4-ヒドロキシフェニル-2-メチルプロパン、1,1-ビス4-ヒドロキシフェニルn-ヘキサン、1,1-ビス4-ヒドロキシフェニルn-ヘプタン、1,1-ビス4-ヒドロキシフェニルn-オクタン、1,1-ビス4-ヒドロキシフェニルn-ノナン、1,1-ビス4-ヒドロキシフェニルn-デカン、1,1-ビス4-ヒドロキシフェニルn-ドデカン、1,1-ビス4-ヒドロキシフェニル2-エチルヘキサン、2,2-ビス4-ヒドロキシフェニルブタン、2,2-ビス4-ヒドロキシフェニルエチルプロピオネート、2,2-ビス4-ヒドロキシフェニル-4-メチルペンタン、2,2-ビス4-ヒドロキシフェニルヘキサフルオロプロパン、2,2-ビス4-ヒドロキシフェニルn-ヘプタン、2,2-ビス4-ヒドロキシフェニルn-ノナン等がある。前記フェノール性水酸基を有する化合物が最も有効な熱変色特性を発現させることができるが、芳香族カルボン酸及び炭素数2~5の脂肪族カルボン酸、カルボン酸金属塩、酸性リン酸エステル及びそれらの金属塩、1、2、3-トリアゾール及びその誘導体から選ばれる化合物等であってもよい。前記イ、ロ成分による電子授受反応を特定温度域において可逆的に生起させる反応媒体のハ成分について説明する。前記ハ成分としては、アルコール類、エステル類、ケトン類、エーテル類を挙げることができる。前記ハ成分として好ましくは、色濃度-温度曲線に関し、大きなヒステリシス特性温度変化による着色濃度の変化をプロットした曲線が、温度を低温側から高温側へ変化させる場合と、高温側から低温側へ変化させる場合で異なるを示して変色する、色彩記憶性を示す可逆熱変色性組成物を形成できる5°C以上50°C未満のΔT値融点-曇点を示すカルボン酸エステル化合物、例えば、分子中に置換芳香族環を含むカルボン酸エステル、無置換芳香族環を含むカルボン酸と炭素数10以上の脂肪族アルコールのエステル、分子中にシクロヘキシル基を含むカルボン酸エステル、炭素数6以上の脂肪酸と無置換芳香族アルコール又はフェノールのエステル、炭素数8以上の脂肪酸と分岐脂肪族アルコール又はエステル、ジカルボン酸と芳香族アルコール又は分岐脂肪族アルコールのエステル、ケイ皮酸ジベンジル、ステアリン酸ヘプチル、アジピン酸ジデシル、アジピン酸ジラウリル、アジピン酸ジミリスチル、アジピン酸ジセチル、アジピン酸ジステアリル、トリラウリン、トリミリスチン、トリステアリン、ジミリスチン、ジステアリン等が用いられる。また、炭素数9以上の奇数の脂肪族一価アルコールと炭素数が偶数の脂肪族カルボン酸から得られる脂肪酸エステル化合物、n-ペンチルアルコール又はn-ヘプチルアルコールと炭素数10乃至16の偶数の脂肪族カルボン酸より得られる総炭素数17乃至23の脂肪酸エステル化合物も有効である。具体的には、酢酸n-ペンタデシル、酪酸n-トリデシル、酪酸n-ペンタデシル、カプロン酸n-ウンデシル、カプロン酸n-トリデシル、カプロン酸n-ペンタデシル、カプリル酸n-ノニル、カプリル酸n-ウンデシル、カプリル酸n-トリデシル、カプリル酸n-ペンタデシル、カプリン酸n-ヘプチル、カプリン酸n-ノニル、カプリン酸n-ウンデシル、カプリン酸n-トリデシル、カプリン酸n-ペンタデシル、ラウリン酸n-ペンチル、ラウリン酸n-ヘプチル、ラウリン酸n-ノニル、ラウリン酸n-ウンデシル、ラウリン酸n-トリデシル、ラウリン酸n-ペンタデシル、ミリスチン酸n-ペンチル、ミリスチン酸n-ヘプチル、ミリスチン酸n-ノニル、ミリスチン酸n-ウンデシル、ミリスチン酸n-トリデシル、ミリスチン酸n-ペンタデシル、パルミチン酸n-ペンチル、パルミチン酸n-ヘプチル、パルミチン酸n-ノニル、パルミチン酸n-ウンデシル、パルミチン酸n-トリデシル、パルミチン酸n-ペンタデシル、ステアリン酸n-ノニル、ステアリン酸n-ウンデシル、ステアリン酸n-トリデシル、ステアリン酸n-ペンタデシル、エイコサン酸n-ノニル、エイコサン酸n-ウンデシル、エイコサン酸n-トリデシル、エイコサン酸n-ペンタデシル、ベヘニン酸n-ノニル、ベヘニン酸n-ウンデシル、ベヘニン酸n-トリデシル、ベヘニン酸n-ペンタデシル等を挙げることができる。また、ケトン類としては、総炭素数が10以上の脂肪族ケトン類が有効であり、2-デカノン、3-デカノン、4-デカノン、2-ウンデカノン、3-ウンデカノン、4-ウンデカノン、5-ウンデカノン、2-ドデカノン、3-ドデカノン、4-ドデカノン、5-ドデカノン、2-トリデカノン、3-トリデカノン、2-テトラデカノン、2-ペンタデカノン、8-ペンタデカノン、2-ヘキサデカノン、3-ヘキサデカノン、9-ヘプタデカノン、2-ペンタデカノン、2-オクタデカノン、2-ノナデカノン、10-ノナデカノン、2-エイコサノン、11-エイコサノン、2-ヘンエイコサノン、2-ドコサノン、ラウロン、ステアロン等を挙げることができる。また、総炭素数が12乃至24のアリールアルキルケトン類、例えば、n-オクタデカノフェノン、n-ヘプタデカノフェノン、n-ヘキサデカノフェノン、n-ペンタデカノフェノン、n-テトラデカノフェノン、4-n-ドデカアセトフェノン、n-トリデカノフェノン、4-n-ウンデカノアセトフェノン、n-ラウロフェノン、4-n-デカノアセトフェノン、n-ウンデカノフェノン、4-n-ノニルアセトフェノン、n-デカノフェノン、4-n-オクチルアセトフェノン、n-ノナノフェノン、4-n-ヘプチルアセトフェノン、n-オクタノフェノン、4-n-ヘキシルアセトフェノン、4-n-シクロヘキシルアセトフェノン、4-tert-ブチルプロピオフェノン、n-ヘプタフェノン、4-n-ペンチルアセトフェノン、シクロヘキシルフェニルケトン、ベンジル-n-ブチルケトン、4-n-ブチルアセトフェノン、n-ヘキサノフェノン、4-イソブチルアセトフェノン、1-アセトナフトン、2-アセトナフトン、シクロペンチルフェニルケトン等を挙げることができる。また、エーテル類としては、総炭素数10以上の脂肪族エーテル類が有効であり、ジペンチルエーテル、ジヘキシルエーテル、ジヘプチルエーテル、ジオクチルエーテル、ジノニルエーテル、ジデシルエーテル、ジウンデシルエーテル、ジドデシルエーテル、ジトリデシルエーテル、ジテトラデシルエーテル、ジペンタデシルエーテル、ジヘキサデシルエーテル、ジオクタデシルエーテル、デカンジオールジメチルエーテル、ウンデカンジオールジメチルエーテル、ドデカンジオールジメチルエーテル、トリデカンジオールジメチルエーテル、デカンジオールジエチルエーテル、ウンデカンジオールジエチルエーテル等を挙げることができる。また、前記ハ成分として、下記一般式1で示される化合物を用いることもできる。式中、R1は水素原子又はメチル基を示し、mは0~2の整数を示し、X1、X2のいずれか一方は-CH2nOCOR2又は-CH2nCOOR2、他方は水素原子を示し、nは0~2の整数を示し、R2は炭素数4以上のアルキル基又はアルケニル基を示し、Y1及びY2は水素原子、炭素数1~4のアルキル基、メトキシ基、又は、ハロゲンを示し、r及びpは1~3の整数を示す。前記式1で示される化合物のうち、R1が水素原子の場合、より広いヒステリシス幅を有する可逆熱変色性組成物が得られるため好適であり、更にR1が水素原子であり、且つ、mが0の場合がより好適である。なお、式1で示される化合物のうち、より好ましくは下記一般式2で示される化合物が用いられる。式中のRは炭素数8以上のアルキル基又はアルケニル基を示すが、好ましくは炭素数10~24のアルキル基、更に好ましくは炭素数12~22のアルキル基である。前記化合物として具体的には、オクタン酸-4-ベンジルオキシフェニルエチル、ノナン酸-4-ベンジルオキシフェニルエチル、デカン酸-4-ベンジルオキシフェニルエチル、ウンデカン酸-4-ベンジルオキシフェニルエチル、ドデカン酸-4-ベンジルオキシフェニルエチル、トリデカン酸-4-ベンジルオキシフェニルエチル、テトラデカン酸-4-ベンジルオキシフェニルエチル、ペンタデカン酸-4-ベンジルオキシフェニルエチル、ヘキサデカン酸-4-ベンジルオキシフェニルエチル、ヘプタデカン酸-4-ベンジルオキシフェニルエチル、オクタデカン酸-4-ベンジルオキシフェニルエチルを例示できる。更に、前記ハ成分として、下記一般式3で示される化合物を用いることもできる。式中、Rは炭素数8以上のアルキル基又はアルケニル基を示し、m及びnはそれぞれ1~3の整数を示し、X及びYはそれぞれ水素原子、炭素数1~4のアルキル基、炭素数1~4のアルコキシ基、ハロゲンを示す。前記化合物として具体的には、オクタン酸11-ジフェニルメチル、ノナン酸11-ジフェニルメチル、デカン酸11-ジフェニルメチル、ウンデカン酸11-ジフェニルメチル、ドデカン酸11-ジフェニルメチル、トリデカン酸11-ジフェニルメチル、テトラデカン酸11-ジフェニルメチル、ペンタデカン酸11-ジフェニルメチル、ヘキサデカン酸11-ジフェニルメチル、ヘプタデカン酸11-ジフェニルメチル、オクタデカン酸11-ジフェニルメチルを例示できる。更に、前記ハ成分として下記一般式4で示される化合物を用いることもできる。式中、Xは水素原子、炭素数1乃至4のアルキル基、メトキシ基、ハロゲン原子のいずれかを示し、mは1乃至3の整数を示し、nは1乃至20の整数を示す。前記化合物としては、マロン酸と2-4-4-クロロベンジルオキシフェニルエタノールとのジエステル、こはく酸と2-4-ベンジルオキシフェニルエタノールとのジエステル、こはく酸と2-4-3-メチルベンジルオキシフェニルエタノールとのジエステル、グルタル酸と2-4-ベンジルオキシフェニルエタノールとのジエステル、グルタル酸と2-4-4-クロロベンジルオキシフェニルエタノールとのジエステル、アジピン酸と2-4-ベンジルオキシフェニルエタノールとのジエステル、ピメリン酸と2-4-ベンジルオキシフェニルエタノールとのジエステル、スベリン酸と2-4-ベンジルオキシフェニルエタノールとのジエステル、スベリン酸と2-4-3-メチルベンジルオキシフェニルエタノールとのジエステル、スベリン酸と2-4-4-クロロベンジルオキシフェニルエタノールとのジエステル、スベリン酸と2-4-2,4-ジクロロベンジルオキシフェニルエタノールとのジエステル、アゼライン酸と2-4-ベンジルオキシフェニルエタノールとのジエステル、セバシン酸と2-4-ベンジルオキシフェニルエタノールとのジエステル、1,10-デカンジカルボン酸と2-4-ベンジルオキシフェニルエタノールとのジエステル、1,18オクタデカンジカルボン酸と2-4-ベンジルオキシフェニルエタノールとのジエステル、1,18オクタデカンジカルボン酸と2-4-2-メチルベンジルオキシフェニルエタノールとのジエステルを例示できる。更に、前記ハ成分として下記一般式5で示される化合物を用いることもできる。式中、Rは炭素数1乃至21のアルキル基又はアルケニル基を示し、nは1乃至3の整数を示す。前記化合物としては、1,3-ビス2-ヒドロキシエトキシベンゼンとカプリン酸とのジエステル、1,3-ビス2-ヒドロキシエトキシベンゼンとウンデカン酸とのジエステル、1,3-ビス2-ヒドロキシエトキシベンゼンとラウリン酸とのジエステル、1,3-ビス2-ヒドロキシエトキシベンゼンとミリスチン酸とのジエステル、1,4-ビスヒドロキシメトキシベンゼンと酪酸とのジエステル、1,4-ビスヒドロキシメトキシベンゼンとイソ吉草酸とのジエステル、1,4-ビス2-ヒドロキシエトキシベンゼンと酢酸とのジエステル、1,4-ビス2-ヒドロキシエトキシベンゼンとプロピオン酸とのジエステル、1,4-ビス2-ヒドロキシエトキシベンゼンと吉草酸とのジエステル、1,4-ビス2-ヒドロキシエトキシベンゼンとカプロン酸とのジエステル、1,4-ビス2-ヒドロキシエトキシベンゼンとカプリル酸とのジエステル、1,4-ビス2-ヒドロキシエトキシベンゼンとカプリン酸とのジエステル、1,4-ビス2-ヒドロキシエトキシベンゼンとラウリン酸とのジエステル、1,4-ビス2-ヒドロキシエトキシベンゼンとミリスチン酸とのジエステルを例示できる。更に、前記ハ成分として下記一般式6で示される化合物を用いることもできる。式中、Xは水素原子、炭素数1乃至4のアルキル基、炭素数1乃至4のアルコキシ基、ハロゲン原子のいずれかを示し、mは1乃至3の整数を示し、nは1乃至20の整数を示す。前記化合物としては、こはく酸と2-フェノキシエタノールとのジエステル、スベリン酸と2-フェノキシエタノールとのジエステル、セバシン酸と2-フェノキシエタノールとのジエステル、1,10デカンジカルボン酸と2-フェノキシエタノールとのジエステル、1,18オクタデカンジカルボン酸と2-フェノキシエタノールとのジエステルを例示できる。前記イ、ロ、ハ成分の配合割合は、濃度、変色温度、変色形態や各成分の種類に左右されるが、一般的に所望の変色特性が得られる成分比は、イ成分1に対して、ロ成分0.1~50、好ましくは0.5~20、ハ成分1~800、好ましくは5~200の範囲である前記割合はいずれも質量部である。前記可逆熱変色性組成物は、そのままの適用でも有効であるが、マイクロカプセルに内包したマイクロカプセル顔料として使用することが好ましい。これは、種々の使用条件において可逆熱変色性組成物は同一の組成に保たれ、同一の作用効果を奏することができるからである。前記可逆熱変色性組成物をマイクロカプセル化する方法としては、界面重合法、界面重縮合法、inSitu重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与したり、表面特性を改質させて実用に供することもできる。前記マイクロカプセル顔料の形態は円形断面の形態の他、非円形断面の形態であってもよい。ここで、可逆熱変色性組成物:マイクロカプセル壁膜=7:1~1:1質量比、好ましくは6:1~1:1の範囲を満たすことが好ましい。可逆熱変色性組成物の壁膜に対する比率が前記範囲より大になると、壁膜の厚みが肉薄となり過ぎ、圧力や熱に対する耐性の低下を生じ易く、壁膜の可逆熱変色性組成物に対する比率が前記範囲より大になると発色時の色濃度及び鮮明性の低下を生じ易くなる。前記マイクロカプセル顔料は、平均粒子径が0.01~50μm、好ましくは0.1~4.0μm、より好ましくは0.5~3.0μmの範囲のものが実用性を満たす。平均粒子径が5.0μmを越えると、ボールペンに収容して実用に供する場合、ボールとボール抱持部の空隙をマイクロカプセル顔料が塞いで目詰まりを生じ、インキ吐出性を損ない易くなる。一方、0.01μm未満の系では、高濃度の発色性を示し難い。なお、粒子径の測定はレーザ回折/散乱式粒子径分布測定装置株堀場製作所製;LA-300を用いて測定し、その数値を基に平均粒子径メジアン径を算出する。前記色材を用いた筆記具としては、前記色材を含むインキ組成物を収容したボールペン、マーキングペン、筆ペン等の筆記具や、前記色材を基材中に分散させたクレヨン、鉛筆芯、シャープペンシル用芯等の固形筆記具が挙げられる。前記インキ組成物に用いられる媒体としては、有機溶剤であってもよいが、水と必要により水溶性有機溶剤が好適に用いられる。前記水溶性有機溶剤としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、2-ピロリドン、N-メチル-2-ピロリドン等が用いられる。なお、ヒステリシス幅の大きい可逆熱変色性組成物を内包したマイクロカプセル顔料については比重が概ね1を越えるため、適用する水溶性有機溶剤は1.1を超えるものが好適である。前記インキ組成物としては、剪断減粘性付与剤を含む剪断減粘性インキ、ビヒクル中に水溶性高分子凝集剤を含み、顔料を緩やかな凝集状態に懸濁させた凝集性インキ等を挙げることができる。前記剪断減粘性付与剤を添加することにより、顔料の凝集、沈降を抑制することができると共に、筆跡の滲みを抑制することができるため、良好な筆跡を形成できる。更に、前記インキ組成物を充填する筆記具がボールペンの場合、不使用時のボールとボール抱持部の間隙からのインキ漏れを防止したり、筆記先端部を上向き正立状態で放置した場合のインキの逆流を防止することができる。前記剪断減粘性付与剤としては、キサンタンガム、ウェランガム、構成単糖がグルコースとガラクトースの有機酸修飾ヘテロ多糖体であるサクシノグリカン平均分子量約100乃至800万、グアーガム、ローカストビーンガム及びその誘導体、ヒドロキシエチルセルロース、アルギン酸アルキルエステル類、メタクリル酸のアルキルエステルを主成分とする分子量10万~15万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンアルキルエーテル、ポリオキシプロピレンアルキルエーテル、ポリオキシエチレンアルキルフェニルエーテル、脂肪酸アミド等のHLB値が8~12のノニオン系界面活性剤、ジアルキル又はジアルケニルスルホコハク酸の塩類。N-アルキル-2-ピロリドンとアニオン系界面活性剤の混合物、ポリビニルアルコールとアクリル系樹脂の混合物を例示できる。前記水溶性高分子凝集剤としては、ポリビニルピロリドン、ポリエチレンオキサイド、水溶性多糖類等が挙げられる。前記水溶性多糖類としてはトラガントガム、グアーガム、プルラン、サイクロデキストリン、水溶性セルロース誘導体等が挙げられ、水溶性セルロース誘導体の具体例としてはメチルセルロース、ヒドロキシエチルセルロース、ヒドロキシプロピルセルロース、ヒドロキシエチルメチルセルロース、ヒドロキシプロピルメチルセルロース等が挙げられる。なお、前記高分子凝集剤は二種以上を併用することもできる。前記高分子凝集剤と共に、側鎖にカルボキシル基を有する櫛型高分子分散剤及び有機窒素硫黄化合物を併用することにより、前記高分子凝集剤によるマイクロカプセル顔料のゆるい凝集体の分散性を向上させることができる。前記側鎖にカルボキシル基を有する櫛型高分子分散剤としては、側鎖に複数のカルボキシル基を有する櫛型高分子化合物であれば特に限定されるものではないが、側鎖に複数のカルボキシル基を有するアクリル高分子化合物が好適であり、前記化合物として日本ルーブリゾール社製の商品名:ソルスパース43000を例示できる。前記有機窒素硫黄化合物を併用するとインキ組成物を筆記具に充填して実用に供する際、振動によるマイクロカプセル顔料の沈降をいっそう抑制する。これは、マイクロカプセル顔料のゆるい凝集体を側鎖にカルボキシル基を有する櫛型高分子分散剤によって分散させる分散性をより向上させるものである。前記有機窒素硫黄化合物としては、チアゾール系化合物、イソチアゾール系化合物、ベンゾチアゾール系化合物、ベンゾイソチアゾール系化合物から選ばれる化合物が用いられる。前記有機窒素硫黄化合物として具体的には、2-4-チアゾイル-ベンズイミダゾールTBZ、2-チオシアネートメチルチオ-13-ベンゾチアゾールTCMTB、2-メチル-4-イソチアゾリン-3-オン、5-クロロ-2-メチル-4-イソチアゾリン-3-オンから選ばれる一種又は二種以上の化合物が用いられ、好ましくは2-4-チアゾイル-ベンズイミダゾールTBZ、2-メチル-4-イソチアゾリン-3-オン、5-クロロ-2-メチル-4-イソチアゾリン-3-オンから選ばれる一種又は二種以上の化合物が用いられる。前記有機窒素硫黄化合物としては、株パーマケムアジア製、商品名:トップサイド88、同133、同170、同220、同288、同300、同400、同500、同600、同700Z、同800、同950、北興産業株製、商品名:ホクスターHP、同E50A、ホクサイドP200、同6500、同7400、同MC、同369、同R-150を例示できる。なお、前記側鎖にカルボキシル基を有する櫛型高分子分散剤と、有機窒素硫黄化合物の質量比率は1:1~1:10、好ましくは1:1~1:5であり、前記範囲を満たすことにより、マイクロカプセル顔料のゆるい凝集体の分散性、及び、振動によるマイクロカプセル顔料の沈降抑制を十分に発現させることができる。更に、水溶性樹脂を添加すると紙面への固着性や粘性を付与できると共に、前述の側鎖にカルボキシル基を有する櫛型高分子分散剤と、有機窒素硫黄化合物のインキ中での安定性を高める機能を付与できる。前記水溶性樹脂としては、アルキッド樹脂、アクリル樹脂、スチレンマレイン酸共重合物、セルロース誘導体、ポリビニルピロリドン、ポリビニルアルコール、デキストリン等が挙げられ、好ましくはポリビニルアルコールが用いられる。更に、前記ポリビニルアルコールとしてけん化度が70~89モルの部分けん化度型ポリビニルアルコールを用いると、インキ組成物が酸性域でも可溶性に富むため、より好適に用いられる。前記水溶性樹脂の添加量としては、インキ組成物中に0.3~3.0質量、好ましくは0.5~1.5質量の範囲で添加される。また、前記水溶性高分子凝集剤を含有しないインキ組成物、具体的には、水溶性有機溶剤と、側鎖にカルボキシル基を有する櫛型高分子分散剤と、有機窒素硫黄化合物と、水溶性樹脂とを含有することによって、マイクロカプセル顔料の分散性に優れたインキ組成物を得ることができる。前記水溶性有機溶剤として好ましくはグリセリンが用いられ、インキ組成物全量に対し、5~40重量、好ましくは25~40重量、より好ましくは30~35重量配合することができる。側鎖にカルボキシル基を有する櫛型高分子分散剤、有機窒素硫黄化合物、水溶性樹脂については、前記と同様の化合物が用いられる。また、前記インキ組成物をボールペンに充填して用いる場合は、オレイン酸等の高級脂肪酸、長鎖アルキル基を有するノニオン性界面活性剤、ポリエーテル変性シリコーンオイル、チオ亜燐酸トリアルコキシカルボニルメチルエステルやチオ亜燐酸トリアルコキシカルボニルエチルエステル等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等の潤滑剤を添加してボール受け座の摩耗を防止することが好ましい。その他、必要に応じて炭酸ナトリウム、燐酸ナトリウム、酢酸ソーダ等の無機塩類、水溶性のアミン化合物等の有機塩基性化合物等のpH調整剤、ベンゾトリアゾール、トリルトリアゾール、ジシクロヘキシルアンモニウムナイトライト、ジイソプロピルアンモニウムナイトライト、サポニン等の防錆剤、石炭酸、1、2-ベンズチアゾリン3-オンのナトリウム塩、安息香酸ナトリウム、デヒドロ酢酸ナトリウム、ソルビン酸カリウム、パラオキシ安息香酸プロピル、2,3,5,6-テトラクロロ-4-メチルスルフォニルピリジン等の防腐剤或いは防黴剤、尿素、ノニオン系界面活性剤、還元又は非還元デンプン加水分解物、トレハロース等のオリゴ糖類、ショ糖、サイクロデキストリン、ぶどう糖、デキストリン、ソルビット、マンニット、ピロリン酸ナトリウム等の湿潤剤、消泡剤、分散剤、インキの浸透性を向上させるフッ素系界面活性剤やノニオン系の界面活性剤を添加してもよい。前記インキ組成物は筆記時に視認可能な筆跡を形成するためにインキ中に含有される色材可逆熱変色性組成物を内包したマイクロカプセル顔料は発色状態であることが好ましい。前記マイクロカプセル顔料は一種又は二種以上を適宜混合して使用することができ、インキ組成中10乃至50質量、好ましくは15乃至45質量、より好ましくは20乃至45質量の範囲で用いられる。前記インキ組成物をボールペンに充填する場合、ボールペン自体の構造、形状は特に限定されるものではなく、例えば、軸筒内に剪断減粘性インキを充填したインキ収容管を有し、該インキ収容管はボールを先端部に装着したペン体に連通しており、さらにインキの端面には逆流防止用の液栓が密接しているボールペンを例示できる。前記ペン体について更に詳しく説明すると、金属製のパイプの先端近傍を外面より内方に押圧変形させたボール抱持部にボールを抱持してなるペン体、或いは、金属材料をドリル等による切削加工により形成したボール抱持部にボールを抱持してなるペン体、金属又はプラスチック製ボール抱持部内部に樹脂製のボール受け座を設けたペン体、或いは、前記ペン体に抱持するボールをバネ体により前方に付勢させたもの等を適用できる。又、前記ボールは、超硬合金、ステンレス鋼、ルビー、セラミック、樹脂、ゴム等の0.3~3.0mm、好ましくは0.4~1.5mm、より好ましくは0.5~1.0mm径程度のものが適用できる。前記インキ組成物を収容するインキ収容管は、例えば、ポリエチレン、ポリプロピレン、ポリエチレンテレフタレート、ナイロン等の熱可塑性樹脂からなる成形体が用いられる。前記インキ収容管にはペン体を直接連結する他、接続部材を介して前記インキ収容管とペン体を連結してもよい。尚、前記インキ収容管はレフィルの形態として、前記レフィルを樹脂製、金属製等の軸筒内に収容するものでもよいし、先端部にペン体を装着した軸筒自体をインキ収容体として、前記軸筒内に直接インキを充填してもよい。また、前記インキ組成物を出没式のボールペンに収容する場合、出没式ボールペンの構造、形状は特に限定されるものではなく、ボールペンレフィルに設けられた筆記先端部が外気に晒された状態で軸筒内に収納されており、出没機構の作動によって軸筒開口部から筆記先端部が突出する構造であれば全て用いることができる。出没機構の操作方法としては、例えば、ノック式、回転式、スライド式等が挙げられる。前記ノック式は、軸筒後端部や軸筒側面にノック部を有し、該ノック部の押圧により、ボールペンチップを軸筒先端開口部から出没させる構成、或いは、軸筒に設けたクリップ部を押圧にすることにより、ボールペンチップを軸筒先端開口部から出没させる構成を例示できる。前記回転式は、軸筒後部に回転部を有し、該回転部を回すことによりボールペンチップを軸筒先端開口部から出没させる構成を例示できる。前記スライド式は、軸筒側面にスライド部を有し、該スライドを操作することによりボールペンチップを軸筒先端開口部から出没させる構成、或いは、軸筒に設けたクリップ部をスライドさせることにより、ボールペンチップを軸筒先端開口部から出没させる構成を例示できる。前記出没式ボールペンは軸筒内に複数のボールペンレフィルを収容してなり、出没機構の作動によっていずれかのボールペンレフィルの筆記先端部が軸筒先端開口部から出没する複合タイプの出没式ボールペンであってもよい。前記インキ収容管に収容したインキの後端にはインキ逆流防止体が充填される。前記インキ逆流防止体組成物は不揮発性液体又は難揮発性液体からなる。具体的には、ワセリン、スピンドル油、ヒマシ油、オリーブ油、精製鉱油、流動パラフィン、ポリブテン、α-オレフィン、α-オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等が挙げられ、一種又は二種以上を併用することもできる。前記不揮発性液体及び/又は難揮発性液体は、増粘剤を添加して好適な粘度まで増粘させることが好ましく、前記増粘剤としては表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物等を挙げることができる。更に、前記液状のインキ逆流防止体と、固体のインキ逆流防止体を併用することもできる。前記インキ組成物をマーキングペンに充填する場合、マーキングペン自体の構造、形状は特に限定されるものではなく、例えば、軸筒内に繊維集束体からなるインキ吸蔵体を内蔵し、毛細間隙が形成された繊維加工体からなるペン体を直接或いは中継部材を介して軸筒に装着してなり、前記インキ吸蔵体とペン体が連結されてなるマーキングペンの前記インキ吸蔵体に凝集性インキを含浸させたマーキングペンや、ペン体の押圧により開放する弁体を介してペン体とインキ収容管とを配置し、該インキ収容管内にインキを直接収容させたマーキングペン等を例示できる。前記ペン体は、繊維の樹脂加工体、熱溶融性繊維の融着加工体、フェルト体等の従来より汎用の気孔率が概ね30~70の範囲から選ばれる連通気孔の多孔質部材であり、一端を砲弾形状、長方形状、チゼル形状等の目的に応じた形状に加工して実用に供される。前記インキ吸蔵体は、捲縮状繊維を長手方向に集束させたものであり、プラスチック筒体やフィルム等の被覆体に内在させて、気孔率が概ね40~90の範囲に調整して構成される。また、前記弁体は、汎用のポンピング式形態が使用できるが、筆圧により押圧開放可能なバネ圧に設定したものが好適である。更に、前記ボールペンやマーキングペンの形態は前述したものに限らず、相異なる形態のペン体を装着させたり、相異なる色調のインキを導出させるペン先を装着させた複合筆記具両頭式やペン先繰り出し式等であってもよい。次に、前記色材を基材中に分散させたクレヨン、鉛筆芯、シャープペンシル用芯等の固形筆記具について説明する。前記固形筆記体は、色材を賦形性ワックス中に分散して固めたものであり、賦形剤は汎用されているワックス類が有効である。前記賦形剤として具体的には、融点40~120°Cのパラフィンワックス、マイクロクリスタリンワックス、ペトロラクタム、酸化パラフィンワックス、酸化ペトロラクタム等の石油系ワックス、酸化ポリエチレンワックス、モンタン酸ワックス、エチレン酢酸ビニル共重合ワックス、エチレンアクリル共重合ワックス、ビニールエーテルワックス等の合成ワックス、セラック、カルナバワックス、カスターワックス、牛脂硬化油等の動植物系ワックス、ベヘン酸ベヘニル、ベベン酸ステアリル、パルミチン酸ステアリル、ミリスチン酸ステアリル、ラウリン酸ステアリル、ステアリン酸ステアリル、ラウリルアルコール、ミリスチルアルコール、セチルアルコール、ステアリルアルコール、ベヘニルアルコール、ステアロン、ベヘン酸、ステアリン酸、パルミチン酸、ミリスチン酸、ラウリン酸、リグノモリン酸、セロチン酸等のエステル類、高級アルコール類、ケトン類、脂肪酸類、パーム油、流動パラフィン、ポリブテン、ポリブタジエン、スチレンオリゴマー等の油脂脂肪酸、液状炭化水素類が挙げられる。なお、鉛筆芯やシャープペンシル用芯等の鉛芯の場合は、タルク、マイカ、カオリン、クレー、沈降性硫酸バリウム、炭酸カルシウム、窒化ホウ素、チタン酸カリウムウィスカー等の体質材を強度の向上や書き味を調整する目的で配合される。前記筆記具により形成される筆跡は、指による擦過や加熱又は冷熱具の適用により変色させることができる。前記加熱具としては、抵抗発熱体を装備した通電加熱変色具、温水等を充填した加熱変色具、ヘアドライヤーの適用が挙げられるが、好ましくは、簡便な方法により変色可能な手段として摩擦部材が用いられる。前記摩擦部材としては、弾性感に富み、擦過時に適度な摩擦を生じて摩擦熱を発生させることのできるエラストマー、プラスチック発泡体等の弾性体が好適である。なお、消しゴムを使用して筆跡を摩擦することもできるが、摩擦時に消しカスが発生するため、消しカスが殆ど発生しない前述の摩擦部材が好適に用いられる。前記摩擦部材の材質としては、シリコーン樹脂やSEBS樹脂スチレンエチレンブチレンスチレンブロック共重合体、ポリエステル系樹脂等が用いられる。前記摩擦部材は筆記具と別体の任意形状の部材摩擦体とを組み合わせて筆記具セットを得ることもできるが、筆記具に摩擦部材を設けることにより、携帯性に優れる。キャップを備える筆記具の場合、摩擦部材を設ける箇所は特に限定されるものではないが、例えば、キャップ自体を摩擦部材により形成したり、軸筒自体を摩擦部材により形成したり、クリップを設ける場合はクリップ自体を摩擦部材により形成したり、キャップ先端部頂部或いは軸筒後端部筆記先端部を設けていない部分に摩擦部材を設けることができる。出没式の筆記具の場合、摩擦部材を設ける箇所は特に限定されるものではないが、例えば、軸筒自体を摩擦部材により形成したり、クリップを設ける場合はクリップ自体を摩擦部材により形成したり、軸筒開口部近傍、軸筒後端部筆記先端部を設けていない部分或いはノック部に摩擦部材を設けることができる。冷熱具としては、ペルチエ素子を利用した冷熱変色具、冷水、氷片等の冷媒を充填した冷熱変色具、冷蔵庫や冷凍庫の適用が挙げられる。以下に実施例を示すが、本発明はこれら実施例に限定されるものではない。なお、実施例中の部は重量部である。実施例1可逆熱変色性インキ組成物の調製イ成分として2-2-クロロアニリノ-6-ジ-n-ブチルアミノフルオラン4.5部、ロ成分として1,1-ビス4′-ヒドロキシフェニルn-デカン4.5部、2,2-ビス4′-ヒドロキシフェニルヘキサフルオロプロパン7.5部、ハ成分としてカプリン酸4-ベンジルオキシフェニルエチル50.0部からなる色彩記憶性を有する可逆熱変色性組成物を内包したマイクロカプセル顔料t1:-20°C、t2:-9°C、t3:40°C、t4:57°C、ΔH:63°C、平均粒子径:2.5μm、可逆熱変色性組成物/壁膜=2.6/1.0、黒色から無色に色変化するを調製した。前記マイクロカプセル顔料予め-20°C以下に冷却してマイクロカプセル顔料を黒色に発色させたものを色材着色剤として用いた。前記マイクロカプセル顔料25.0部、サクシノグリカン剪断減粘性付与剤0.2部、尿素5.5部、グリセリン7.5部、ノニオン系浸透性付与剤0.03部、変性シリコーン系消泡剤0.15部、防黴剤0.1部、潤滑剤0.5部、トリエタノールアミン0.5部、水60.52部を混合して可逆熱変色性インキ組成物を調製した。筆記具の作製図3参照前記インキ組成物7をポリプロピレン製インキ収容管3に充填し、樹脂製ホルダー4を介してペン体6ボールペンチップと連結させた。次いで、前記インキ収容管の後部より、ポリブテンを主成分とする粘弾性を有するインキ逆流防止体8液栓を充填し、インキ収容管の後部に尾栓5を嵌合させてレフィル2とした。前記レフィル2を軸筒9先軸筒と後軸筒とからなる内に組み込み、キャップ10を嵌めて筆記具1ボールペンを得た。前記軸筒には、後部に摩擦部材11としてSEBS樹脂部材を装着してなる。なお、前記ペン体は、金属製のパイプの先端近傍を外面より内方に押圧変形させたチップの先端部に直径0.7mmのステンレス鋼ボールを抱持させてなり、且つ、前記ボールはバネ体により前方に付勢させたものである。マニュアル印刷物セットの作製前記筆記具と、料理のレシピを記載した書籍とを組み合わせてマニュアル印刷物セットを得た。前記筆記具を用いて、料理に用いる材料とその分量4人分、調理の手順が記載された頁の空欄に3人分の分量を記入した。その際、間違えて書き込んだ箇所を摩擦部材を用いて擦過すると、該文字は消色して視認されなくなった。この状態は室温で維持することができ、消去した箇所に正しい分量を書き込むことができた。また、ヘアドライヤーを用いて全体を加熱することにより全ての筆跡を消色させることができ、分量を記入する前の印刷物に戻ったように視認され、再度書き込みが可能な利便性に優れたマニュアル印刷物セットが得られた。なお、前記筆跡を消去する過程で消しゴムのような消しカスを生じることもなく、衛生性に優れていた。実施例2筆記具の作製図4参照実施例1で得たインキ組成物7を先端にペン体6をホルダー4を介して固着したポリプロピレン製軸筒9に充填し、次いで、インキ逆流防止体8を充填し、尾栓5を嵌合させた。更に、ゴムシールを内在したキャップ10を嵌めて筆記具1ボールペンを得た。なお、前記ペン体は、金属材料をドリルによる切削加工により形成したボール抱持部に直径0.7mmのステンレス鋼ボールを抱持させてなり、且つ、前記ボールはバネ体により前方に付勢させたものであり、前記キャップは先端部に摩擦部材11としてSEBS製樹脂部材を装着してなる。マニュアル印刷物セットの作製前記筆記具と、料理のレシピを記載した書籍とを組み合わせてマニュアル印刷物セットを得た。前記筆記具を用いて、料理に用いる材料とその分量、調理の手順が記載された頁の空欄に料理の手順で判り難い箇所を追記した。その際、間違えて書き込んだ箇所を摩擦部材を用いて擦過すると、該文字は消色して視認されなくなった。この状態は室温で維持することができ、消去した箇所に正しい手順を書き込むことができた。また、ヘアドライヤーを用いて全体を加熱することにより全ての筆跡を消色させることができ、手順を記入する前の印刷物に戻ったように視認され、再度書き込みが可能な利便性に優れたマニュアル印刷物セットが得られた。なお、前記筆跡を消去する過程で消しゴムのような消しカスを生じることもなく、衛生性に優れていた。実施例3可逆熱変色性インキ組成物の調製イ成分として2-ブチルアミノ-8-ジフェニルアミノ-4-メチルスピロ5H-1ベンゾピラノ2-3-gピリミジン-5,13′H-イソベンゾフラン-3-オン2.0部、ロ成分として2,2-ビス4′-ヒドロキシフェニルヘキサフルオロプロパン5.0部、1,1-ビス4′-ヒドロキシフェニルn-デカン3.0部、ハ成分としてカプリン酸4-ベンジルオキシフェニルエチル50.0部からなる色彩記憶性を有する可逆熱変色性組成物を内包したマイクロカプセル顔料t1:-16°C、t2:-8°C、t3:48°C、t4:58°C、ΔH:65°C、平均粒子径:2.5μm、可逆熱変色性組成物/壁膜=2.6/1.0、ピンク色から無色に色変化するを調製した。前記マイクロカプセル顔料予め-16°C以下に冷却してマイクロカプセル顔料をピンク色に発色させたものを色材着色剤として用いた。前記マイクロカプセル顔料20.0部、グリセリン5.0部、防黴剤0.7部、シリコーン系消泡剤0.1部、水56.2部からなる水性媒体中に均一に分散状態となした後、ヒドロキシエチルセルロースユニオンカーバイド日本株製、商品名:セロサイズWP-09L、水溶性高分子凝集剤5重量水溶液8部を攪拌しながら、前記分散状態にある液中に添加して、前記可逆熱変色性顔料をゆるやかな凝集状態に懸濁させた可逆熱変色性インキを調製した。筆記具の作製図5参照ポリエステルスライバーを合成樹脂フィルムで被覆した繊維集束インキ吸蔵体12気孔率約80中に、前記インキ組成物を含浸させて軸筒9内に収容し、軸筒先端部にホルダー4を介してポリエステル繊維の樹脂加工ペン体6気孔率約50と接触状態に組み立て、キャップ10を嵌めて筆記具1マーキングペンを得た。なお、前記軸筒には、後部に摩擦部材としてSEBS樹脂部材を装着してなる。マニュアル印刷物セットの作製前記筆記具と、育児の書籍とを組み合わせてマニュアル印刷物セットを得た。前記筆記具を用いて、育児の方法が記載された頁の空欄に育児の方法で判り難い箇所を追記した。その際、間違えて書き込んだ箇所に摩擦部材を用いて擦過すると、該文字は消色して視認されなくなった。この状態は室温で維持することができ、消去した箇所に正しい方法を書き込むことができた。また、ヘアドライヤーを用いて全体を加熱することにより全ての筆跡を消色させることができ、方法を記入する前の印刷物に戻ったように視認され、再度書き込みが可能な利便性に優れたマニュアル印刷物セットが得られた。なお、前記筆跡を消去する過程で消しゴムのような消しカスを生じることもなく、衛生性に優れていた。実施例4筆記具の作製図6参照実施例1で得たインキ組成物7をポリプロピレン製インキ収容管3に充填し、樹脂製ホルダー4を介してペン体6ボールペンチップと連結させた。次いで、前記インキ収容管の後部より、ポリブテンを主成分とする粘弾性を有するインキ逆流防止体8液栓を充填し、尾栓5をインキ収容管の後部に嵌合させてレフィルとした。なお、前記ペン体は、金属製のパイプの先端近傍を外面より内方に押圧変形させたチップの先端部に直径0.5mmのステンレス鋼ボールを抱持させてなり、且つ、前記ボールはバネ体により前方に付勢させたものである。前記レフィルを、軸筒9内に組み込み、出没式ボールペン8を得た。なお、前記出没式ボールペンは、ボールペンレフィルに設けられた筆記先端部が外気に晒された状態で軸筒内に収納されており、軸筒側面に設けられたクリップ形状の出没機構スライド機構の作動によって軸筒先端開口部から筆記先端部が突出する構造である。出没機構の作動により軸筒先端開口部からボールペンチップを出没させた状態で筆記して得られる筆跡は黒色を呈していた。なお、前記筆跡は、軸筒後端部に設けたSEBS樹脂製の摩擦部材11を用いて摩擦することにより消色させることができる。マニュアル印刷物セットの作製前記筆記具と、携帯電話の操作方法を記載した書籍とを組み合わせてマニュアル印刷物セットを得た。前記筆記具を用いて、携帯電話の操作方法が記載された頁の空欄に操作の方法で判り難い箇所を追記した。その際、間違えて書き込んだ箇所を摩擦部材を用いて擦過すると、該文字は消色して視認されなくなった。この状態は室温で維持することができ、消去した箇所に正しい方法を書き込むことができた。また、ヘアドライヤーを用いて全体を加熱することにより全ての筆跡を消色させることができ、方法を記入する前の印刷物に戻ったように視認され、再度書き込みが可能な利便性に優れたマニュアル印刷物セットが得られた。なお、前記筆跡を消去する過程で消しゴムにような消しカスを生じることもなく、機器の動作に影響を与えることはなかった。実施例5可逆熱変色性インキ組成物の調製実施例3で得たマイクロカプセル顔料20.0部、キサンタンガム商品名:ケルザンST、三晶株製0.3部、糖混合物商品名:サンデック30、三和澱粉工業株製1.5部、潤滑剤商品名:プライサーフAL、第一工業製薬株製1.0部、トリエタノールアミン1.0部、水76.2部を混合して可逆熱変色性インキ組成物を得た。筆記具の作製図7参照前記インキ組成物と実施例4で得たインキ組成物をそれぞれポリプロピレン製インキ収容管に充填し、樹脂製ホルダーを介してペン体ボールペンチップと連結させた。次いで、前記インキ収容管の後部より、ポリブテンを主成分とする粘弾性を有するインキ逆流防止体液栓を充填してレフィルとした。なお、前記ペン体は、金属材料をドリルによる切削加工により形成したボール抱持部に直径0.5mmのステンレス鋼ボールを抱持させてなり、且つ、前記ボールはバネ体により前方に付勢させたものである。前記ボールペンレフィルを、光遮蔽性軸筒9内に組み込み、出没機構の操作体13を作動させることによっていずれかのボールペン用レフィルの筆記先端部が軸筒先端開口部から出没する筆記具1出没式ボールペンを得た。なお、前記軸筒後端部には、SEBS樹脂製の摩擦部材11を設けてなる。出没機構の作動により軸筒先端開口部からボールペンチップを出没させた状態で筆記して得られる筆跡はピンク色、黒色を呈していた。なお、前記筆跡は摩擦部材を用いて摩擦することにより消色させることができる。マニュアル印刷物セットの作製前記筆記具と、パソコンの操作方法を記載した書籍とを組み合わせてマニュアル印刷物セットを得た。前記筆記具を用いて、パソコンの操作方法が記載された頁の空欄に操作の方法で判り難い箇所を追記した。その際、間違えて書き込んだ箇所を摩擦部材を用いて擦過すると、該文字は消色して視認されなくなった。この状態は室温で維持することができ、消去した箇所に正しい方法を書き込むことができた。また、ヘアドライヤーを用いて全体を加熱することにより全ての筆跡を消色させることができ、方法を記入する前の印刷物に戻ったように視認され、再度書き込みが可能な利便性に優れたマニュアル印刷物セットが得られた。なお、前記筆跡を消去する過程で消しゴムのような消しカスを生じることもなく、パソコンとその機器の動作に影響を与えることはなかった。実施例6筆記具の作製図8参照実施例4と実施例5で得たインキ組成物をそれぞれ光遮蔽性インキ収容管に充填し、樹脂製ホルダーを介してペン体ボールペンチップと連結させた。次いで、前記インキ収容管の後部より、ポリブテンを主成分とする粘弾性を有するインキ逆流防止体液栓を充填し、インキ収容管の後部に操作体13を嵌合してレフィルとした。なお、前記ペン体は、金属製のパイプの先端近傍を外面より内方に押圧変形させたチップの先端部に直径0.4mmのステンレス鋼ボールを抱持させてなり、且つ、前記ボールはバネ体により前方に付勢させたものである。前記レフィルを、後部に開閉自在の蓋部14を有する透明な軸筒9に組み込み、蓋部を閉めた後、出没機構の操作体の作動によっていずれかのボールペン用レフィルの筆記先端部が軸筒先端開口部から出没する筆記具1出没式ボールペンを得た。なお、前記蓋部には、SEBS樹脂製の摩擦部材11を設けてなる。出没機構の作動により軸筒先端開口部からボールペンチップを出没させた状態で筆記して得られる筆跡はピンク色、黒色を呈していた。なお、前記筆跡は摩擦部材を用いて摩擦することにより消色させることができる。マニュアル印刷物セットの作製前記筆記具と、パソコンのソフトウェアの操作方法を記載した書籍とを組み合わせてマニュアル印刷物セットを得た。前記筆記具を用いて、ソフトウェアの使用方法が記載された頁の空欄に使用方法で判り難い箇所を追記した。その際、間違えて書き込んだ箇所を摩擦部材を用いて擦過すると、該文字は消色して視認されなくなった。この状態は室温で維持することができ、消去した箇所に正しい方法を書き込むことができた。また、ヘアドライヤーを用いて全体を加熱することにより全ての筆跡を消色させることができ、方法を記入する前の印刷物に戻ったように視認され、再度書き込みが可能な利便性に優れたマニュアル印刷物セットが得られた。なお、前記筆跡を消去する過程で消しゴムのような消しカスを生じることもなく、パソコンとその周辺機器の動作に影響を与えることはなかった。実施例7固形筆記体の調製ポリエチレンワックス軟化点107°C三洋化成株製、商品名サンワックス131-P74部、エチレン酢酸ビニル共重合ワックス13部からなる賦形性ワックス中に、実施例3で得たマイクロカプセル顔料13部を加えて加熱混合溶融させ、押出成形により、成形冷却乾燥させて、固形筆記体鉛芯を得た。前記鉛芯を-16°C以下に冷却して可逆熱変色性マイクロカプセル顔料をピンク色に発色させた後、木製軸に内蔵して筆記具鉛筆を得た。なお、軸の後部にはSEBS樹脂からなる摩擦体を設けてなる。前記鉛筆を用いて紙面上に筆記すると、ピンク色の筆跡を形成することができた。なお、前記筆跡は摩擦部材を用いて摩擦することにより消色させることができる。マニュアル印刷物セットの作製前記筆記具と、動物の飼育方法の書籍とを組み合わせてマニュアル印刷物セットを得た。前記筆記具を用いて、飼育方法が記載された頁の空欄に飼育方法で判り難い箇所を追記した。その際、間違えて書き込んだ箇所に摩擦部材を用いて擦過すると、該文字は消色して視認されなくなった。この状態は室温で維持することができ、消去した箇所に正しい方法を書き込むことができた。また、ヘアドライヤーを用いて全体を加熱することにより全ての筆跡を消色させることができ、方法を記入する前の印刷物に戻ったように視認され、再度書き込みが可能な利便性に優れたマニュアル印刷物セットが得られた。なお、前記筆跡を消去する過程で消しゴムのような消しカスを生じることもなく、衛生性に優れていた。"